【手続補正書】
【提出日】平成28年1月29日(2016.1.29)
【手続補正１】
【補正対象書類名】明細書
【補正対象項目名】０２７６
【補正方法】変更
【補正の内容】
【０２７６】
図２では、上記試料Ｇ３について記載されているプロセスに従って生成された予備焼結済試料を分析するとき、ヒステリシスループ（ＩＵＰＣ分類による１型）が得られることを示している。本発明の実施態様の一部を以下の項目［１］−［１５］に記載する。
[１]
部品キットであって、
−溶液と、
−多孔質ジルコニア物品と、
−所望により、塗布装置と、
を含み、前記溶液が、
−Ｙ、Ｇｄ、Ｌａ、Ｙｂ、Ｔｍ、Ｍｇ、Ｃａのイオン及びこれらの混合物から選択される１又は複数の非着色剤の１又は複数のカチオンと、
−１又は複数の前記イオンのための１又は複数の溶媒と、
−所望により、１又は複数の錯化剤と、
−所望により、１又は複数の増粘剤と、
−所望により、１又は複数の有機マーカ物質と、
−所望により、１又は複数の添加剤と、
を含み、
前記多孔質ジルコニア物品が、ＩＵＰＡＣ分類に従うＩＶ型等温線によるＮ２吸着及び／又は脱着を示す、部品キット。
[２]
項目１に記載の部品キットであって、前記多孔質ジルコニア物品が、次の特徴
−窒素吸着及び脱着挙動に関して分析される場合、ヒステリシスループを示すことと、
−ＩＵＰＡＣ分類に従う、Ｈ１型のヒステリシスループを伴うＮ２吸着及び脱着等温線を示すことと、
−０．７０〜０．９５のｐ／ｐ０範囲で、ヒステリシスループを伴うＮ２吸着及び脱着等温線を示すことと、
−平均連結孔径が、約１０〜約１００ｎｍ又は約１０〜約８０ｎｍ又は約１０〜約５０ｎｍであることと、
−平均粒径が、約１００ｎｍ未満であることと、
−ＢＥＴ表面が、約１０〜約２００ｍ２／ｇ又は約１５〜約１００ｍ２／ｇ又は約１６〜約６０ｍ２／ｇであることと、
−２軸曲げ強度が、約１０〜約４０又は約１５〜約３０ＭＰａであることと、
−ｘ、ｙ、ｚ寸法が、少なくとも約５ｍｍ又は少なくとも約１０ｍｍ又は少なくとも約２０ｍｍであることと、
−ビッカース硬さが、約２５〜約１５０であることと、
のうちの少なくとも１つによって特徴付けられる、部品キット。
[３]
項目２に記載の部品キットであって、前記多孔質ジルコニア物品が、次の特徴
・ＺｒＯ２含量が約７０〜約９８モル％であることと、
・ＨｆＯ２含量が、約０〜約２モル％であることと、
・Ｙ２Ｏ３含量が、約１〜約１５モル％であることと、
・Ａｌ２Ｏ３含量が、約０〜約１モル％であることと、
のうちの少なくとも１つによって特徴付けられる、部品キット。
[４]
前記多孔質ジルコニア物品が、ジルコニアエアロゲルを熱処理することによって得られたものである、項目１〜３のいずれか一項に記載の部品キット。
[５]
項目１〜４のいずれか一項に記載のキットであって、前記溶液が、次の特徴
−１又は複数の前記非着色剤の１又は複数の前記カチオンが、溶媒１Ｌ当たり約０．３〜約５モルの量存在することと、
−１又は複数の前記増粘剤が、約０〜約０．１重量％の量存在することと、
−１又は複数の前記錯化剤が、溶媒１Ｌ当たり約０〜約３モルの量存在することと、
−１又は複数の前記有機マーカ物質が、約０〜約５重量％の量存在することと、
−１又は複数の前記添加剤が、約０〜約５重量％の量存在することと、
のうちの少なくとも１つによって特徴付けられ、但し、重量％は、組成物全体の重量に関するものである、キット。
[６]
項目１〜５のいずれか一項に記載のキットであって、前記溶液が、次の特徴
−１又は複数の前記溶媒が、水、アルコール、ケトン及びこれらの混合物から選択されることと、
−存在する場合、１又は複数の前記錯化剤が、アセチルアセトネート、クラウンエーテル、クリプタンド、エチレンジアミントリアセテート及びその塩、エチレンジアミンテトラアセテート及びその塩、ニトリロトリアセテート及びその塩、クエン酸及びその塩、トリエチレンテトラアミン、ポルフィン、ポリアクリレート、ポリアスパラゲート、酸性ペプチド、フタロシアニン、サリチレート、グリシネート、ラクテート、プロピレンジアミン、アスコルベート、シュウ酸及びその塩並びにこれらの混合物から選択されることと、
−存在する場合、１又は複数の前記増粘剤が、１又は複数のポリオール、１又は複数のグリコールエーテル、１又は複数のジアルコール及びポリアルコール、グリセロールエーテル、１又は複数の多糖類、キサンタンガム、メチルセルロース及びこれらの混合物から選択されることと、
−存在する場合、１又は複数の前記有機マーカ物質が、食品着色剤及びこれらの混合物から選択されることと、
−存在する場合、１又は複数の前記添加剤が、１又は複数の緩衝剤、１又は複数の防腐剤、１又は複数の安定化剤及びこれらの混合物から選択されることと、
のうちの少なくとも１つによって特徴付けられる、キット。
[７]
項目１〜６のいずれか一項に記載のキットであって、前記溶液が、次の特徴
−０〜９の範囲のｐＨ値を有することと、
−粘度が、約１〜約１０，０００ｍＰａ＊ｓであることと、
−実質的に、約３８０〜約７４０ｎｍの範囲で光吸収がないことと、
−約８０％を超える光透過コントラスト比を示すことと、
−非着色であることと、
−保存安定性であることと、
のうちの少なくとも１つによって特徴付けられる、キット。
[８]
項目１〜７のいずれか一項に記載のキットであって、前記溶液が、少なくとも次の構成成分、
−前記溶液の重量に関して約２重量％を超える量のＦｅ、Ｍｎ、Ｅｒ、Ｐｒ、Ｖ、Ｃｒ、Ｃｏ、Ｍｏのイオン及びこれらの混合物から選択される着色性イオンと、
−約２時間を超える保存の際に、前記溶液から沈殿する固体粒子と、
を含まない、キット。
[９]
ジルコニア物品の半透明性を改良するための方法であって、
−項目１〜８のいずれか一項に記載の多孔質ジルコニア物品及び項目１〜８のいずれか一項に記載の溶液を用意する工程と、
−前記溶液を、前記多孔質ジルコニア物品の前記外側表面の少なくとも一部に塗布する工程と、
−所望により、前述の工程の前記多孔質ジルコニア物品を乾燥させる工程と、
−前記多孔質ジルコニア物品を焼結してジルコニアセラミック物品を得る工程と、
を含む方法。
[１０]
項目９に記載の方法によって得られるジルコニアセラミック物品。
[１１]
前記ジルコニアセラミック物品が、歯科用セラミック物品の形状を有する、項目１０に記載のジルコニアセラミック物品。
[１２]
前記歯科用セラミック物品が、クラウン、ブリッジ、インレー、オンレー、ベニヤ、前装、根面板、複製歯冠及び架橋骨格、インプラント、橋脚歯、歯科矯正装置及びその部品の形状を有する、項目１１に記載のジルコニアセラミック物品。
[１３]
前記歯科用セラミック物品が、少なくとも２つのセクションＡ及びＢを有し、セクションＡが、項目１〜８のいずれか一項に記載の前記溶液で処理されたものであり、セクションＢが、項目１〜８のいずれか一項に記載の前記溶液で処理されていないものである、項目１２に記載のジルコニアセラミック物品。
[１４]
ジルコニア物品の半透明性、特に項目１２に記載されている歯科用セラミック物品の半透明性を改良するための、項目１〜８のいずれか一項に記載の前記溶液の使用。
[１５]
項目１４に記載の使用であって、前記ジルコニア物品が、焼結前に、次の特徴
−ＩＵＰＡＣ分類に従うＩＶ型の等温線によるＮ２吸着を示すことと、
−特に０．７０〜０．９５のｐ／ｐ０範囲で、ＩＵＰＡＣ分類に従うＨ１型のヒステリシスループを伴うＮ２吸着及び脱着等温線を示すことと、
−平均連結孔径が、約１０〜約１００であることと、
−平均粒径が、約１００ｎｍ未満であることと、
ＢＥＴ表面が約１０〜約２００ｍ２／ｇ又は約１５〜約１００ｍ２／ｇ又は約１６〜約６０ｍ２／ｇであることと、
−２軸曲げ強度が、約１０〜約４０ＭＰａであることと、
−ｘ、ｙ、ｚ寸法が、少なくとも約５ｍｍであることと、
−ビッカース硬さが、約２５〜約１５０であることと、
−密度が、理論密度の約４０％〜約６０％であることと、
によって特徴付けられる、使用。
【手続補正２】
【補正対象書類名】特許請求の範囲
【補正対象項目名】全文
【補正方法】変更
【補正の内容】
【特許請求の範囲】
【請求項１】
部品キットであって、
−溶液と、
−多孔質ジルコニア物品と、
−所望により、塗布装置と、
を含み、前記溶液が、
−Ｙ、Ｇｄ、Ｌａ、Ｙｂ、Ｔｍ、Ｍｇ、Ｃａのイオン及びこれらの混合物から選択される１又は複数の非着色剤の１又は複数のカチオンと、
−１又は複数の前記イオンのための１又は複数の溶媒と、
−所望により、１又は複数の錯化剤と、
−所望により、１又は複数の増粘剤と、
−所望により、１又は複数の有機マーカ物質と、
−所望により、１又は複数の添加剤と、
を含み、
前記多孔質ジルコニア物品が、ＩＵＰＡＣ分類に従うＩＶ型等温線によるＮ２吸着及び／又は脱着を示す、部品キット。
【請求項２】
請求項１に記載の部品キットであって、前記多孔質ジルコニア物品が、次の特徴
−窒素吸着及び脱着挙動に関して分析される場合、ヒステリシスループを示すことと、
−ＩＵＰＡＣ分類に従う、Ｈ１型のヒステリシスループを伴うＮ２吸着及び脱着等温線を示すことと、
−０．７０〜０．９５のｐ／ｐ０範囲で、ヒステリシスループを伴うＮ２吸着及び脱着等温線を示すことと、
−平均連結孔径が、約１０〜約１００ｎｍ又は約１０〜約８０ｎｍ又は約１０〜約５０ｎｍであることと、
−平均粒径が、約１００ｎｍ未満であることと、
−ＢＥＴ表面が、約１０〜約２００ｍ２／ｇ又は約１５〜約１００ｍ２／ｇ又は約１６〜約６０ｍ２／ｇであることと、
−２軸曲げ強度が、約１０〜約４０又は約１５〜約３０ＭＰａであることと、
−ｘ、ｙ、ｚ寸法が、少なくとも約５ｍｍ又は少なくとも約１０ｍｍ又は少なくとも約２０ｍｍであることと、
−ビッカース硬さが、約２５〜約１５０であることと、
のうちの少なくとも１つによって特徴付けられる、部品キット。
【請求項３】
請求項１〜２のいずれか一項に記載のキットであって、前記溶液が、次の特徴
−１又は複数の前記非着色剤の１又は複数の前記カチオンが、溶媒１Ｌ当たり約０．３〜約５モルの量存在することと、
−１又は複数の前記増粘剤が、約０〜約０．１重量％の量存在することと、
−１又は複数の前記錯化剤が、溶媒１Ｌ当たり約０〜約３モルの量存在することと、
−１又は複数の前記有機マーカ物質が、約０〜約５重量％の量存在することと、
−１又は複数の前記添加剤が、約０〜約５重量％の量存在することと、
のうちの少なくとも１つによって特徴付けられ、但し、重量％は、組成物全体の重量に関するものである、キット。
【請求項４】
請求項１〜３のいずれか一項に記載のキットであって、前記溶液が、次の特徴
−１又は複数の前記溶媒が、水、アルコール、ケトン及びこれらの混合物から選択されることと、
−存在する場合、１又は複数の前記錯化剤が、アセチルアセトネート、クラウンエーテル、クリプタンド、エチレンジアミントリアセテート及びその塩、エチレンジアミンテトラアセテート及びその塩、ニトリロトリアセテート及びその塩、クエン酸及びその塩、トリエチレンテトラアミン、ポルフィン、ポリアクリレート、ポリアスパラゲート、酸性ペプチド、フタロシアニン、サリチレート、グリシネート、ラクテート、プロピレンジアミン、アスコルベート、シュウ酸及びその塩並びにこれらの混合物から選択されることと、
−存在する場合、１又は複数の前記増粘剤が、１又は複数のポリオール、１又は複数のグリコールエーテル、１又は複数のジアルコール及びポリアルコール、グリセロールエーテル、１又は複数の多糖類、キサンタンガム、メチルセルロース及びこれらの混合物から選択されることと、
−存在する場合、１又は複数の前記有機マーカ物質が、食品着色剤及びこれらの混合物から選択されることと、
−存在する場合、１又は複数の前記添加剤が、１又は複数の緩衝剤、１又は複数の防腐剤、１又は複数の安定化剤及びこれらの混合物から選択されることと、
のうちの少なくとも１つによって特徴付けられる、キット。
【請求項５】
請求項１〜４のいずれか一項に記載のキットであって、前記溶液が、次の特徴
−０〜９の範囲のｐＨ値を有することと、
−粘度が、約１〜約１０，０００ｍＰａ＊ｓであることと、
−実質的に、約３８０〜約７４０ｎｍの範囲で光吸収がないことと、
−約８０％を超える光透過コントラスト比を示すことと、
−非着色であることと、
−保存安定性であることと、
のうちの少なくとも１つによって特徴付けられる、キット。